(57)【要約】【課題】クラック等の局所歪発生時の経時的変化を改善したモルタル・コンクリート剥離検出センサーの提供。【解決手段】歪検出用光ファイバと、温度補償用光ファイバと、抗張力体とを撚り合わせ、これらをケーブルシースで覆ってなり、歪検出用光ファイバとケーブルシースとが密着し、且つ、温度補償用光ファイバとケーブルシースとが密着していない構造を有するか、或いは、歪検出用光ファイバとケーブルシースとの密着力が２００ｇｆ以上であり、且つ、温度補償用光ファイバとケーブルシースとの密着力が５０ｇｆ未満であることを特徴とするモルタル・コンクリート剥離検出センサー。【選択図】図１
2008309565.tif 000002
【特許請求の範囲】
【請求項１】
歪検出用光ファイバと、温度補償用光ファイバと、抗張力体とを撚り合わせ、これらをケーブルシースで覆ってなり、歪検出用光ファイバとケーブルシースとが密着し、且つ、温度補償用光ファイバとケーブルシースとが密着していない構造を有することを特徴とするモルタル・コンクリート剥離検出センサー。
【請求項２】
歪検出用光ファイバと、温度補償用光ファイバと、抗張力体とを撚り合わせ、これらをケーブルシースで覆ってなり、歪検出用光ファイバとケーブルシースとの密着力が２００ｇｆ以上であり、且つ、温度補償用光ファイバとケーブルシースとの密着力が５０ｇｆ未満であることを特徴とするモルタル・コンクリート剥離検出センサー。
【請求項３】
歪検出用光ファイバの被覆樹脂とケーブルシースの樹脂とを同材料で構成したことを特徴とする請求項１又は２に記載のモルタル・コンクリート剥離検出センサー。
【請求項４】
歪検出用光ファイバの被覆樹脂とケーブルシースの樹脂とのいずれか一方に、他方の樹脂に対し接着性を発現する樹脂を被覆したことを特徴とする請求項１又は２に記載のモルタル・コンクリート剥離検出センサー。
【請求項５】
温度補償用光ファイバを、ケーブルシースの樹脂よりも３０℃以上融点の高い樹脂材料を用いて被覆したことを特徴とする請求項１又は２に記載のモルタル・コンクリート剥離検出センサー。
【請求項６】
温度補償用光ファイバの周囲に介在を縦添えしたことを特徴とする請求項１又は２に記載のモルタル・コンクリート剥離検出センサー。
【請求項７】
温度補償用光ファイバの周囲にジェリーを充填したことを特徴とする請求項１又は２に記載のモルタル・コンクリート剥離検出センサー。
【請求項８】
温度補償用光ファイバの被覆材として脂肪酸アミド又は脂肪酸エステル化合物を５〜２０質量％含有するオレフィン系樹脂を用いたことを特徴とする請求項１又は２に記載のモルタル・コンクリート剥離検出センサー。
【発明の詳細な説明】
【技術分野】
【０００１】
本発明は、建築物、橋梁、トンネル等のコンクリート、モルタル構造物若しくは河川の堤防、山岳の斜面等の土壌に埋め込んで使用するモルタル・コンクリート剥離検出センサーに関する。
【背景技術】
【０００２】
近年、建築物、橋梁、トンネル等のコンクリート構造物若しくは河川の堤防、山岳の斜面等の土壌に光ファイバを直線的に或いはループ状に埋設し、ＢＯＴＤＡ（Brillouin Optical Time Domain Analysis）を用いて光ファイバ中に光を伝播させることにより、各構造物の歪やクラックの発生やその広がり等をオンラインで測定する方法が開発された。
【０００３】
従来、光ファイバを用いた歪検出用センサーとしては、例えば、特許文献１，２に開示された技術が提案されている。
特許文献１には、同一シース内に、シース伸び歪を正確に検知するため、タイトに収納した歪検出用光ファイバと、シース伸び歪から隔離するため、シース内のチューブにルースに収納された温度補償用光ファイバとを有する光ファイバケーブルが開示されている。
特許文献２には、温度補償用の光ファイバ心線と歪検知用の光ファイバ素線とが同一支持体に収納された光ファイバセンサーが開示されている。
【特許文献１】特開２０００−７５１７４号公報
【特許文献２】米国特許第６２１５９２７号明細書
【発明の開示】
【発明が解決しようとする課題】
【０００４】
図１に示すように、歪検出用光ファイバ心線２と、温度補償用光ファイバコード３と、抗張力体４とをケーブルシース５で覆った構造のモルタル・コンクリート剥離検出センサー１において、このセンサー１を、図２（ａ）に示すようにモルタル６中に埋め込み、図２（ｂ）に示すようにクラック７が発生した際には、埋め込んだセンサー１のクラック７に対応する部位（クラック部）には、局所的な伸びが加わるため、その箇所を検知することができる。
【０００５】
しかし、センサー１内の歪検出用光ファイバ心線２がケーブルシース５の樹脂と密着していない場合、モルタル６のクラック発生時に歪が検出できない。もしくは瞬間的にはクラック６の発生を局所歪として検出できるものの、経時的にケーブルシース内で歪検出ファイバ心線が移動し、局所歪が伝播して歪ピーク値が減少してしまう（図２（ｃ）参照）。このセンサ１では、クラックの発生の有無の他に、歪ピーク値の値よりクラック部の間隙幅を予測する機構も備えているため、その機能が失われてしまう。
【０００６】
また、温度補償用光ファイバコード３については、逆にクラック発生時にケーブルシース５とともに伸ばされて歪を受けてしまうと温度補償機能が失われてしまう。
【０００７】
本発明は、前記事情に鑑みてなされ、クラック等の局所歪発生時の経時的変化を改善したモルタル・コンクリート剥離検出センサーの提供を目的とする。
【課題を解決するための手段】
【０００８】
前記目的を達成するため、本発明は、歪検出用光ファイバと、温度補償用光ファイバと、抗張力体とを撚り合わせ、これらをケーブルシースで覆ってなり、歪検出用光ファイバとケーブルシースとが密着し、且つ、温度補償用光ファイバとケーブルシースとが密着していない構造を有することを特徴とするモルタル・コンクリート剥離検出センサーを提供する。
【０００９】
また本発明は、歪検出用光ファイバと、温度補償用光ファイバと、抗張力体とを撚り合わせ、これらをケーブルシースで覆ってなり、歪検出用光ファイバとケーブルシースとの密着力が２００ｇｆ以上であり、且つ、温度補償用光ファイバとケーブルシースとの密着力が５０ｇｆ未満であることを特徴とするモルタル・コンクリート剥離検出センサーを提供する。
【００１０】
本発明のモルタル・コンクリート剥離検出センサーにおいて、歪検出用光ファイバの被覆樹脂とケーブルシースの樹脂とを同材料で構成したことが好ましい。
【００１１】
本発明のモルタル・コンクリート剥離検出センサーにおいて、歪検出用光ファイバの被覆樹脂とケーブルシースの樹脂とのいずれか一方に、他方の樹脂に対し接着性を発現する樹脂を被覆した構成としても良い。
【００１２】
本発明のモルタル・コンクリート剥離検出センサーにおいて、温度補償用光ファイバを、ケーブルシースの樹脂よりも３０℃以上融点の高い樹脂材料を用いて被覆した構成としても良い。
【００１３】
本発明のモルタル・コンクリート剥離検出センサーにおいて、温度補償用光ファイバの周囲に介在を縦添えした構成としても良い。
【００１４】
本発明のモルタル・コンクリート剥離検出センサーにおいて、温度補償用光ファイバの周囲にジェリーを充填した構成としても良い。
【００１５】
本発明のモルタル・コンクリート剥離検出センサーにおいて、温度補償用光ファイバの被覆材として脂肪酸アミド又は脂肪酸エステル化合物を５〜２０質量％含有するオレフィン系樹脂を用いた構成としても良い。
【発明の効果】
【００１６】
本発明のモルタル・コンクリート剥離検出センサーによれば、モルタル、コンクリート上のクラック等による局所歪発生後、センサーに加わる歪が経時的に減少することなく、正確な歪センシングが可能となった。
また、温度補償用ファイバはクラック発生時に歪の影響を受けることなく、適正な温度補償が可能となった。
【発明を実施するための最良の形態】
【００１７】
以下、図面を参照して本発明の実施形態を説明する。
本発明のモルタル・コンクリート剥離検出センサー（以下、センサーと略記する。）の一実施形態は、図１に示すセンサー１と同じく、歪検出用光ファイバ心線２と、温度補償用光ファイバコード３と、抗張力体４とを撚り合わせ、これらをケーブルシース５で覆った基本構造を有しているが、歪検出用光ファイバ心線２とケーブルシース５とが密着し、且つ、温度補償用光ファイバコード３とケーブルシース５とが密着していない構造を有するか、或いは、歪検出用光ファイバ心線２とケーブルシース５との密着力が２００ｇｆ以上であり、且つ、温度補償用光ファイバコード３とケーブルシース５との密着力が５０ｇｆ未満であることを特徴としている。
【００１８】
歪検出用光ファイバ心線２は、モルタル・コンクリート剥離検出センサー１のケーブルシース５に圧力が加わった場合に、被覆内の光ファイバに圧力が伝えられる程度の被覆を有する光ファイバ心線を用いることができる。
【００１９】
温度補償用光ファイバコード３は、モルタル・コンクリート剥離検出センサー１のケーブルシース５に圧力が加わった場合でも、光ファイバコード外被内部の光ファイバに歪が加わらない構造の光ファイバコードが用いられ、例えば、光ファイバ心線の外周に抗張力体（アラミド繊維など）を縦添えし、その外周にＰＶＣシースなどのコード外被を設けた構造の光ファイバコードが挙げられる。
【００２０】
抗張力体４は、撚り合わせた光ファイバコードや光ファイバ心線に張力が加わらないように設けられ、例えば、アラミド繊維強化プラスチック（アラミドＦＲＰ）などが用いられる。
【００２１】
ケーブルシース５には、コンクリートやモルタルの強アルカリに対抗するために耐アルカリ性を有することが望まれる。また、土砂やそれに含まれる水分の浸透を防ぐために、耐水特性についても有することが望まれる。このようなケーブルシース５として用いる樹脂としては、ポリエチレン系樹脂、フッ素系樹脂、ポリオレフィン系樹脂、ポリスチレン系樹脂、ポリプロピレン系樹脂、ポリウレタン系樹脂、ポリアミド系樹脂、ポリエチレンテレフタレート系樹脂、ポリ塩化ビニル系樹脂、ＡＢＳ系樹脂、また、これらの材料を組み込んだエラストマー材料などが挙げられる。
【００２２】
このモルタル・コンクリート剥離検出センサー１において、前記歪検出用光ファイバ心線２と、温度補償用光ファイバコード３と、抗張力体４との各線材は、撚り合わせた状態でケーブルを構成している。これらの各線材の撚り合わせ方式は、次のａ）〜ｄ）であることが望ましい。
ａ）各線材を一方向に撚り合わせる方式、
ｂ）各線材をＳＺ撚りに撚り合わせる方式、
ｃ）各線材のうちの１種（例えば抗張力体４）を中心体として残りの２種の線材をその上に一方向に撚り合わせる方式、
ｄ）各線材のうちの１種（例えば抗張力体４）を中心体として残りの２種の線材をその上にＳＺ撚りに撚り合わせる方式。
【００２３】
本発明のモルタル・コンクリート剥離検出センサー１は、建築物、橋梁、トンネル等のコンクリート、モルタル構造物に埋め込んで使用する。測定対象物に歪を生じると、モルタル・コンクリート剥離検出センサー１に歪が伝えられるので、この時の歪を検出する。歪の検出は、例えば、光ファイバ（ここでは歪検出用光ファイバ心線２）にブリルアン散乱光の観測用の光パルス試験器（いわゆるＢＯＴＤＲ）を接続し、光パルス試験器を用いて光ファイバの光試験を行ってブリルアン散乱光を観測することで行う。具体的には、光ファイバに試験光を入射すると、該光ファイバの長手方向に歪が生じている場合には、後方散乱光の一つであるブリルアン散乱光を生じ、該ブリルアン散乱光の波長は入射した試験光の波長からずれているため、この周波数シフト量から該光ファイバの歪量を検出することができる。また、試験光入射後に、ブリルアン散乱光が前記光パルス試験器で受光、観測されるまでの時間（戻り時間）を検知することにより、光ファイバに歪が生じている位置の概略を把握することができる。
【００２４】
このようにして、歪検出用光ファイバ心線２の歪量および歪位置を検出することで、測定対象物の歪量および歪位置を特定することができる。
しかし、光ファイバに温度変化が生じると、該光ファイバで実際に検出される歪量は、測定対象物の歪量と、光ファイバの温度変化に伴って生じる光ファイバ自身の歪量とを合わせたものとなってしまう。
本発明のモルタル・コンクリート剥離検出センサー１では、歪検出用光ファイバ心線２で検出した歪量から、温度補償用光ファイバコード３で検出した歪量を差し引くことにより、高精度に測定対象物の歪量を測定することができる。すなわち、温度補償用光ファイバコード３は、測定対象物の歪に伴って自身が歪を生じることが無く、該温度補償用光ファイバコード３自身の温度変化に伴う伸縮による歪量のみを検出する。したがって、測定対象物の歪に伴う歪量と自身の温度変化に伴う自身の伸縮による歪量との総和を検出する歪検出用光ファイバ心線２の歪量検出値から、前記温度補償用光ファイバコード３の歪量検出値を差し引けば、測定対象物の歪量を正確に測定できる訳である。
【００２５】
このような温度の影響の補正は、具体的には、以下のようにして行う。すなわち、温度補償用光ファイバコード３の光試験データから、ブリルアン散乱光の入射光に対する周波数の温度変化によるシフト量を求め、該シフト量を、歪検出用光ファイバ心線２の光試験によって検出されたブリルアン散乱光の周波数のシフト量から差し引くことで、歪検出用光ファイバ心線２の測定対象物の歪に起因するブリルアン散乱光の周波数のシフト量を求めることができる。
【００２６】
あるいは、温度補償用光ファイバコード３への入射光のラマン散乱光の後方散乱光を光パルス試験器で受光検出したデータから、ブリルアン散乱光の検出データを補正する手法を採用しても良い。温度補償用光ファイバコード３への光の入射により検出されるラマン散乱光の後方散乱光は、該温度補償用光ファイバコード３の温度によって強度が変化するので、検出されるラマン散乱光の後方散乱光の強度は、該温度補償用光ファイバコード３の部分的な温度の違いに対応して異なる。そして、検出波形（ストークス光と反ストークス光のＯＴＤＲ波形）の散乱強度から両者の強度比をとり、所定の理論式から温度を求めれば良い。
【００２７】
本実施形態のモルタル・コンクリート剥離検出センサー１は、歪検出用光ファイバ心線２とケーブルシース５とが密着し、且つ、温度補償用光ファイバコード３とケーブルシース５とが密着していない構造を有するか、或いは、歪検出用光ファイバ心線２とケーブルシース５との密着力が２００ｇｆ以上であり、且つ、温度補償用光ファイバコード３とケーブルシース５との密着力が５０ｇｆ未満である構造になっている。このように、歪検出用光ファイバ心線２とケーブルシース５との密着性が得られ、且つ温度補償用光ファイバコード３とケーブルシース５との剥離性が得られるようにするには、例えば、以下の（１）〜（６）のように構成することが望ましい。
【００２８】
（１）歪検出用光ファイバ心線２の被覆樹脂とケーブルシース５の樹脂とを同材料で構成すること。
（２）歪検出用光ファイバ心線２の被覆樹脂とケーブルシース５の樹脂とのいずれか一方に、他方の樹脂に対し接着性を発現する樹脂（例：アイオノマー樹脂、エポキシ基付加熱可塑性エラストマ、エチレン・アクリル酸エステル・無水マレイン酸三元共重合体等）を被覆した構成とすること。
（３）温度補償用光ファイバコード３を、ケーブルシース５の樹脂よりも３０℃以上融点の高い樹脂材料を用いて被覆すること。
（４）温度補償用光ファイバコード３の周囲に介在を縦添えすること（図５，図６参照）。
（５）温度補償用光ファイバコード３の周囲にジェリーを充填すること（図７参照）。
（６）温度補償用光ファイバコード３の被覆材として脂肪酸アミド又は脂肪酸エステル化合物を５〜２０質量％含有するオレフィン系樹脂を用いた構成とすること。
【００２９】
本実施形態のモルタル・コンクリート剥離検出センサー１は、歪検出用光ファイバ心線２とケーブルシース５とが密着し、且つ、温度補償用光ファイバコード３とケーブルシース５とが密着していない構造を有するか、或いは、歪検出用光ファイバ心線２とケーブルシース５との密着力が２００ｇｆ以上であり、且つ、温度補償用光ファイバコード３とケーブルシース５との密着力が５０ｇｆ未満である構造としたので、モルタル、コンクリート上のクラック等による局所歪発生後、センサーに加わる歪が経時的に減少することなく、正確な歪センシングが可能となった。
また、温度補償用ファイバコード３はクラック発生時に歪の影響を受けることなく、適正な温度補償が可能となった。
【００３０】
図５〜図７は、本発明のモルタル・コンクリート剥離検出センサーの別の実施形態を示す横断面図である。これらの図中、符号１はモルタル・コンクリート剥離検出センサー、２は歪検出用光ファイバ心線、３は温度補償用光ファイバコード、４は抗張力体、５はケーブルシース、１３は密着部、１４は介在、１５はジェリーである。
図５に示すモルタル・コンクリート剥離検出センサー１は、温度補償用光ファイバコード３の周囲に介在１４を縦添えしている。この介在としては、特に限定されず、温度補償用光ファイバコード３の被覆と接着し難い合成樹脂繊維などでよい。
図６に示すモルタル・コンクリート剥離検出センサー１は、ケーブルシース５の内部空間と各線材との隙間の全てに介在１４を設けている。
図７に示すモルタル・コンクリート剥離検出センサー１は、ケーブルシース５の内部空間と各線材との隙間にジェリー１５を充填している。
これらの図５〜図７に示す構造を採用することで、温度補償用光ファイバコード３とケーブルシース５とが密着していない構造を簡単に得ることができる。
【実施例】
【００３１】
［検証試験］
ケーブルシース、ならびに歪検出用光ファイバ心線、さらに、温度補償用光ファイバコードの被覆樹脂をすべてポリエチレンとし、それらの上にケーブルシースを被覆する際に樹脂温度を融点近傍で変えることで、歪検出用光ファイバ心線、ならびに温度補償用光ファイバコードとケーブルシースとの密着力をそれぞれ調整し、各密着力でクラック歪の有無、ならびにクラック歪ピーク値の経時変化を調整した。
【００３２】
密着力については、図３（ａ）に示すようにセンサー１の要部に切れ目８を入れ、１００ｍｍ長の心線−ケーブルシース部を採取し、（ｃ）に示すように、ケーブルシース材から線材を引き上げることで密着力を測定した。結果を表１に示す。
【００３３】
【表１】
2008309565.tif 000003
【００３４】
また、クラック歪経時変化については、図４に示すように、スライド台９と固定台１０との上にセンサー１を接着剤１１により接着固定して構成した、モルタルのクラック発生を模擬した装置を用い、故意に１ｍｍの局所間隙を生じさせた際、符号１２で示す局所歪発生部における歪の発生の有無、ならびに、それを１週間放置した後の局所歪発生部１２の歪ピーク値変化量が５０μＳｔｒａｉｎ以下である場合を「有」、５０μＳｔｒａｉｎ以上である場合を「無」とした。結果を表２に示す。
【００３５】
【表２】
2008309565.tif 000004
【００３６】
この結果より、歪検出用光ファイバ心線―シース樹脂間の密着力が２００ｇｆ以上であると経時的なクラック部歪の減少は発生しなくなることを確認した。
また、温度補償用光ファイバコード―シース樹脂間の密着力が５０ｇｆ以下であるとクラック発生時の局所歪を検知しないことを確認した。
【００３７】
［実施例センサー］
本実施例のセンサーは、対象物の歪検出を行うφ０．９ｍｍの歪検出用光ファイバ心線２と歪測定時の温度補償を行うφ１．１ｍｍの温度補償用光ファイバコード３と、および抗張力体として実装したφ０．８ｍｍのアラミドＦＲＰ４と、これらを覆うケーブルシース５とで構成されている。これらの線材を一方向、もしくはＳＺ状に撚り、その上にケーブルシース５を被覆し、その外径を２．８ｍｍとした。
なお、歪検出用光ファイバ心線２の外被材料としてポリエチレン、温度補償用光ファイバコード３の外被材としてＴＰＥＥ（ポリエステルエラストマー）を、ケーブルシース５の材料としてポリエチレンを選定した。
【００３８】
この組み合わせで試作したケーブルシースと歪検出用光ファイバ心線、温度補償用光ファイバの密着力はそれぞれ１０００ｇｆ、１０ｇｆであった。
【００３９】
このように作製したセンサーをコンクリートやモルタル、または土砂に埋設した際の伝送性能は、１．０ｄＢ／ｋｍ以下と充分に歪検出が可能である値であり、歪検出ファイバについてはクラック発生１ヶ月後においてもクラック部歪の変化はみられず、正確な歪検出が可能であった。また、温度補償用光ファイバについてはクラック発生による歪の影響を受けなかった。
【図面の簡単な説明】
【００４０】
【図１】モルタル・コンクリート剥離検出センサーの構造の一例を示し、（ａ）は縦断面図、（ｂ）はＡ−Ａ’断面図である。
【図２】モルタル・コンクリート剥離検出センサーにおける局部歪の経時的減少を説明する概略図である。
【図３】実施例で行ったピール力測定方法を説明する図であり、（ａ）本発明のモルタル・コンクリート剥離検出センサーの要部に切れ目を入れた状態の横断面図、（ｂ）は要部を切り出した状態の横断面図、（ｃ）はピール力測定状態の斜視図である。
【図４】実施例で行ったクラック模擬試験の概要を示す正面図である。
【図５】本発明のモルタル・コンクリート剥離検出センサーの別の実施形態を示す横断面図である。
【図６】本発明のモルタル・コンクリート剥離検出センサーのさらに別の実施形態を示す横断面図である。
【図７】本発明のモルタル・コンクリート剥離検出センサーのさらに別の実施形態を示す横断面図である。
【符号の説明】
【００４１】
１…モルタル・コンクリート剥離検出センサー、２…歪検出用光ファイバ心線、３…温度補償用光ファイバコード、４…抗張力体、５…ケーブルシース、６…モルタル、７…クラック、８…切れ目、９…スライド台、１０…固定台、１１…接着剤、１２…局所歪発生部、１３…密着部、１４…介在、１５…ジェリー。
【図１】
2008309565.tif 000005
【図２】
2008309565.tif 000006
【図３】
2008309565.tif 000007
【図４】
2008309565.tif 000008
【図５】
2008309565.tif 000009
【図６】
2008309565.tif 000010
【図７】
2008309565.tif 000011